СПОСОБ ИЗГОТОВЛЕНИЯ ДЕТАЛИ ИЗ СУПЕРСПЛАВА НА ОСНОВЕ НИКЕЛЯ С СОДЕРЖАНИЕМ ГАФНИЯ

1. Способ изготовления детали из монокристаллического суперсплава на основе никеля с содержанием гафния, отличающийся тем, что он включает в себя следующие последовательные этапы:
изготовление монокристаллического, не легированного гафнием суперсплава на основе никеля,
изготовление детали из указанного суперсплава,
непосредственное нанесение на указанную деталь слоя гафния толщиной от 50 до 800 нм,
диффузионную обработку гафнием для формирования слоя взаимодиффузии на поверхности указанной детали и получения детали из монокристаллического суперсплава на основе никеля с содержанием гафния.
2. Способ по п. 1, отличающийся тем, что слой гафния наносят посредством физического осаждения паров.
3. Способ по п. 2, отличающийся тем, что слой гафния наносят посредством катодного распыления.
4. Способ по п. 1, отличающийся тем, что слой гафния наносят посредством химического осаждения из паровой фазы, предпочтительно посредством процесса, выбранного из: химического осаждения из паровой фазы при низком давлении, химического алитирования из паровой фазы, химического осаждение из паровой фазы в сверхвысоком вакууме, химического осаждения из паровой фазы с применением плазмы, химического осаждения из паровой фазы при атмосферном давлении, химического осаждения из паровой фазы атомных слоёв.
5. Способ по любому из пп. 1-4, отличающийся тем, что нанесенный на деталь слой гафния имеет толщину от 50 до 300 нм.
6. Способ по любому из пп. 1-5, отличающийся тем, что диффузионную обработку гафнием проводят в условиях вакуума или в атмосфере из 95 об.% аргона и 5 об.% гелия, при этом температуру детали доводят до значения 500 – 1200°С, поддерживают эту температуру в течение 1 – 4 ч и охлаждают деталь до комнатной температуры.
7. Способ по любому из пп. 1-6, отличающийся тем, что монокристаллический, не легированный гафнием суперсплав на основе никеля содержит в массовых процентах 5,2% алюминия, 6,5% кобальта, 7,8% хрома, 2% молибдена, 7,9% тантала, 1,1% титана, 5,7% вольфрама, остальное – никель.
8. Способ по любому из пп. 1 – 6, отличающийся тем, что монокристаллический, не легированный гафнием суперсплав на основе никеля содержит в массовых процентах 5,6% алюминия, 9,6% кобальта, 6,5% хрома, 0,6% молибдена, 3% рения, 6,5% тантала, 1% титана, 6% вольфрама, остальное – никель.
9. Способ по любому из пп. 1 – 6, отличающийся тем, что монокристаллический, не легированный гафнием суперсплав на основе никеля содержит в массовых процентах 5,73% алюминия, 9,6% кобальта, 3,46% хрома, 0,6% молибдена, 4,9% рения, 8,3% тантала, 0,9% титана, 5,5% вольфрама, остальное – никель.
10. Способ по любому из пп. 1 – 6, отличающийся тем, что монокристаллический, не легированный гафнием суперсплав на основе никеля содержит в массовых процентах 5,7% алюминия, 3% кобальта, 2% хрома, 0,4% молибдена, 6% рения, 8% тантала, 0,2% титана, 5% вольфрама, 0,1% ниобия, остальное – никель.
11. Способ по любому из пп. 1 – 6, отличающийся тем, что монокристаллический, не легированный гафнием суперсплав на основе никеля содержит в массовых процентах 5,8% алюминия, 12,5% кобальта, 4,2% хрома, 1,4% молибдена, 5,4% рения, 7,2% тантала, 6% вольфрама, остальное – никель.
12. Способ по любому из пп. 1 – 6, отличающийся тем, что монокристаллический, не легированный гафнием суперсплав на основе никеля содержит в массовых процентах 6% алюминия, менее 0,2% кобальта, 4% хрома, 1% молибдена, 4% рения, 5% тантала, 0,5% титана, 5% вольфрама, 4% рутения, остальное – никель.